(57)【要約】      （修正有）【課題】熱安定性で機械的に強くかつ安価に小型に製造することができる光学中性密度フィルタを提供する。【解決手段】基材２及びフィルタ層３を有する光学中性密度フィルタ１において、フィルタ層は、マトリックス５と非酸化物系フィルタ粒子４とを有し、マトリックスは結合剤を有し、フィルタ粒子はフィルタ特性及び２００ｎｍ以下の平均粒子サイズを有し、フィルタの透過率は４０５〜７００ｎｍの波長領域で最大で±１０％の最大値で変化する。【選択図】図１
2014029531.tif 000002
【特許請求の範囲】
【請求項１】
基材及びフィルタ層を有する光学中性密度フィルタにおいて、前記フィルタ層は、マトリックスと非酸化物系フィルタ粒子とを有し、前記マトリックスは結合剤を有し、前記フィルタ粒子はフィルタ特性及び２００ｎｍ以下の平均粒子サイズを有し、前記フィルタの透過率は４０５〜７００ｎｍの波長領域で最大で±１０％の最大値で変化する、光学中性密度フィルタ。
【請求項２】
前記結合剤は、少なくとも１つのポリマー、少なくとも１つのゾルゲル材料、少なくとも１つのガラスフラックス、少なくとも１つのガラスフリット及びこれらの混合物から選択される、請求項１記載のフィルタ。
【請求項３】
前記基材は、ガラス、ガラスセラミック、セラミック、プラスチック及びこれらの混合物から選択される、請求項１又は２記載のフィルタ。
【請求項４】
前記非酸化物系フィルタ粒子は無機であり、かつ金属成分又は半金属成分及びアニオン性成分から構成された化合物からなる、請求項１から３までのいずれか１項記載のフィルタ。
【請求項５】
前記フィルタ粒子のアニオン性成分は、炭化物、窒化物、炭窒化物、酸窒化物、フッ化物、カルコゲニド、例えば硫化物、セレン化物及びテルル化物、及びそれらの混合物からなる群から選択される、請求項４記載のフィルタ。
【請求項６】
前記金属成分又は半金属成分は、好ましくはＨｆ、Ａｌ、Ｂ、Ｓｉ、Ｇｅ、Ｍｏ、Ｃｄ、Ｃｒ、Ｚｒ、Ｔｉ、Ｗ、Ｚｎ及びこれらの混合物からなる群から選択される、請求項４又は５記載のフィルタ。
【請求項７】
前記フィルタ粒子は、１〜１００ｎｍの一次粒子サイズを有する、請求項１から６までのいずれか１項記載のフィルタ。
【請求項８】
前記フィルタ粒子は、１〜１００ｎｍの二次粒子サイズを有する、請求項１から７までのいずれか１項記載のフィルタ。
【請求項９】
ａ．  前記フィルタ粒子を前記結合剤中に分散させ、
ｂ．  前記基材を被覆し、及び
ｃ．  前記結合剤を硬化させる
工程を有する、請求項１から８までのいずれか１項記載のＮＤフィルタの製造方法。
【請求項１０】
カメラレンズ又は対物レンズのための、請求項１から８までのいずれか１項記載のＮＤフィルタの使用方法。
【発明の詳細な説明】
【技術分野】
【０００１】
本発明は、光学フィルタ、その製造及びその使用に関する。特に、本発明は、耐熱性で、機械的安定の吸収層又はフィルタ層を有する中性密度フィルタ（ＮＤフィルタ）を提供する。本発明のフィルタを備えたレンズ又は対物レンズも、本発明により提供される。
【背景技術】
【０００２】
中性密度フィルタ（ドイツ語で「Graufilter」又は「Neutraldichtefilter」）は、レンズを通過してくる光量を減らす。この中性密度フィルタは光の色の性質を変化させない。吸収フィルタは、吸収ガラス、吸収ポリマー、ガラス又は被覆ガラスの薄いポリマー層からなることができる。
【０００３】
バルク着色された（bulk-colourd）ＮＤフィルタは、極めて異なる着色剤濃度を有する。例えば、第１に、低い着色剤濃度を有する極めてライトグレーのバリエーションと、第２に、肉眼で黒色に見えるＮＤフィルタ、例えば１ｍｍの厚さで１０-3未満の透過率を有するSCHOTTガラスNGがある。
【０００４】
しかしながら、吸収ガラスは、一般にコンポーネントとして極めて厚く、従ってどこでも使うことはできない。吸収ポリマーから構成されるフィルタも、通常では非常に大きなコンポーネントであり、しばしば必要となる熱安定性及び光学特性は満足できない。更に、ポリマーの寿命は不十分である。
【０００５】
薄いポリマー層を基礎とするフィルタは、同様に特別な用途のために熱安定性が十分でない。これは、通常では、ポリマー材料の不満足な熱安定性のためである。ポリマーに応じてこの材料は１２０℃まで安定性なだけである。例えば、特許文献１は、高温に適していないポリマーマトリックス中に導入されるナノ粒子を有する被覆を開示している。
【０００６】
更に、有機材料でもありかつ低減された熱安定性を有する吸収着色剤が、しばしばポリマーフィルタにおいて使用される。更に、ポリマー材料はしばしば、不満足な寿命を有するか、又はこの光学特性及び機械特性は、材料の寿命の期間にわたって変化する。
【０００７】
被覆ガラスを基礎とするフィルタは、典型的に蒸着された金属層（例えばインコネル被覆）に基づく。この製造は極めて費用がかかり、大面積のフィルタには適していない。
【０００８】
特許文献２は、光散乱を引き起こすほどの大きさのナノ粒子を有する被覆を開示している。しかしながら、この散乱は光学フィルタにおいては望ましくない。
【０００９】
特許文献３は、特定の色を生じさせるか又はＵＶ線に対して保護する、マトリックス中のナノ粒子を開示している。
【先行技術文献】
【特許文献】
【００１０】
【特許文献１】US 4738798 A
【特許文献２】DE 10 2009 036 134 A1
【特許文献３】US 2010/0246009 A1
【発明の概要】
【発明が解決しようとする課題】
【００１１】
従って、本発明の課題は、同時に、熱安定性で機械的に強くかつ安価に小型に製造することができる光学中性密度フィルタを提供することである。
【課題を解決するための手段】
【００１２】
特許請求の範囲の主題は、上記課題を達成する。
【００１３】
特に、基材及びフィルタ層を有し、前記フィルタ層は、マトリックスと非酸化物系フィルタ粒子とを有し、前記マトリックスは結合剤を有し、前記フィルタ粒子はフィルタ特性及び２００ｎｍ以下の平均粒子サイズを有し、前記フィルタの透過率は４０５〜７００ｎｍの波長領域で最大で±１０％の最大値で変化する、光学ＮＤフィルタが提供される。
【００１４】
更に、次の工程：
ａ．  前記フィルタ粒子を結合剤中に分散させる工程、
ｂ．  前記基材を被覆する工程、及び
ｃ．  前記結合剤を硬化させる工程
を有する光学フィルタを製造する方法が提供される。
【図面の簡単な説明】
【００１５】
【図１】本発明のフィルタの実施態様の概略図を示す。
【図２】ＴｉＮの異なる濃度を有する本発明によるフィルタの透過曲線を示す。
【図３】ＴｉＣの異なる濃度を有する本発明によるフィルタの透過曲線を示す。
【図４】ＣｄＳｅ及びＣｄＴｅの混合物を有する本発明による更なるフィルタの透過曲線を示す。
【００１６】
図１は、本発明のフィルタの実施態様の概略図を示す。フィルタ１は、基材２及び前記基材２上のフィルタ層３を有する。フィルタ層２は順番に透明なマトリックス５及び前記マトリックス５中に均一に分散された非酸化物系フィルタ粒子４とを有する。
【００１７】
図２及び３は、非酸化物系フィルタ粒子（図２中ではＴｉＮ及び図３中ではＴｉＣ）の異なる濃度を有する本発明によるフィルタの透過曲線を示す。
【００１８】
図４は、ＣｄＳｅ及びＣｄＴｅの混合物を有する本発明による更なるフィルタの透過曲線を示す。
【発明を実施するための形態】
【００１９】
前記基材は一般に透明であり、特に前記基材は、ガラス、ガラスセラミック、プラスチック、セラミック又はこれらの混合物からなる群から選択される。ガラス、ガラスセラミック及びセラミックが好ましい。特に好ましいのは、特殊光学ガラス、透明ガラスセラミック及び透明セラミック（オプトセラミック）である。このような基材と耐熱性フィルタ層との組合せは、このフィルタが適切な熱安定性及び耐熱性を有するという利点を有する。
【００２０】
このフィルタ層は、好ましくは前記マトリックス及び前記フィルタ粒子からなる。
【００２１】
前記マトリックスは、好ましくは、適切な波長領域で光学的に不活性である、つまり透明であるか又は少なくとも８０％、好ましくは少なくとも９０％、更に好ましくは少なくとも９５％の透過率を有し、かつ２００℃を越えて熱安定である材料からなる。前記光学フィルタ作用は、好ましくは、単に又は本質的に、上記適切な波長領域で吸収を有する非酸化物系フィルタ粒子により生じる。
【００２２】
本発明の目的のために、「適切な波長領域」とは、特に４０５〜７００ｎｍ、好ましくは４００〜８００ｎｍ、１実施態様によると４００〜２５００ｎｍの波長領域である。特別な実施態様の場合に、この適切な波長領域は、基材とマトリックスがＵＶ範囲で十分な透過性を有する限り、３００ｎｍ、３３０ｎｍ、３５０ｎｍ、３８０ｎｍ又は４００ｎｍで始まってもよい。更に、この適切な波長領域の上限は、これが計画された用途にとって十分である限り、１５００ｎｍ、１０００ｎｍ又は８００ｎｍであってもよい。
【００２３】
非酸化物系フィルタ粒子は、好ましくは、そのナノサイズの特性により、この適切な波長領域において一定のフィルタ作用を有し、その光学フィルタに関して散乱損失を生じないか又はほとんど生じない。
【００２４】
光学フィルタ作用の度合い、つまり残りの透過性は、前記フィルタ層中の非酸化物系フィルタ粒子の質量含有率（質量％により表す）によって及び適用された層の厚さによって調節することができる。
【００２５】
バルク着色されたフィルタガラスと比較して、これは、耐熱性の及び分解安定性のフィルタ層を適用することができ、アッベダイヤグラムでの、つまり、ガラスの屈折率及び／又はアッベ数に関する光学的位置の選択において明らかに大きな設計の自由度を付与する。
【００２６】
本発明のフィルタは、好ましくは少なくとも２００℃まで、更に好ましくは少なくとも３００℃まで、特に好ましくは少なくとも３８０℃までで１時間の試験期間にわたり安定である。特に、熱安定性マトリックスの使用のために透過性において有意な変化はなく、例えば有機的な分解反応の結果として、マトリックス材料の黄変による付加的な吸収もない。このために、有意な変化とは、±５％より大きい変化、特に±３％より大きい変化である。
【００２７】
更に、このフィルタ粒子の無機的な性質のために、例えば有機吸収フィルタ媒体を用いた場合に生じるような、吸収媒体の熱的に誘導される有機分解による吸収の変化はない。
【００２８】
更に、非酸化物系フィルタ粒子に基づく本発明によるフィルタ層を使用する場合、純粋に有機のフィルタ層とは反対に、２５００ｎｍの波長まで、すなわち赤外線（ＩＲ）領域までの一体のフィルタ作用を達成するガラス上のフィルタを提供することができる。
【００２９】
本発明のフィルタのフィルタ層は、好ましくは、少なくとも１００ｎｍで、１００μｍを越えない層厚を有する。
【００３０】
このフィルタ層は好ましくは、主に、一定の吸収を有し、全体の適切な波長領域において光の散乱を僅かに示すか又は示さない。このように、本発明によるフィルタ層を使用する場合、この適切な波長領域での透過率は、好ましくは±１０％よりも大きく、更に好ましくは±７％よりも大きく、さらに特に好ましくは±５％よりも大きく変化しない。
【００３１】
本発明は、異なる透過率値を有する特別な光学フィルタを提供することができる。本発明により、例えば、特に４０５〜７００ｎｍの波長領域で、透過率７％±３％又は９％±３％の光学フィルタを提供することができる。
【００３２】
このフィルタの特別な実施態様において、特に４０５〜７００ｎｍの波長領域内の透過率は、±１０％より大きく、更に好ましくは±５％より大きく、特に好ましくは±３％より大きく変化しない。この場合、「変化」は、それぞれの透過率値からの絶対偏差を意味する。
【００３３】
このフィルタ層の曇り値（不透明度、曇り）は好ましくは、５％未満、更に好ましくは３％未満、特に好ましくは１％未満である。この曇り値は、好ましくは、Byk社のHaze-guard Plus測定機を用いて測定される。
【００３４】
このフィルタ層は、優れた引掻抵抗及び付着を有し、かつクロスハッチングカッティング試験、接着テープ試験、５００ｇの荷重での硬度計試験、研磨試験などに合格する。このフィルタ層は、一定の吸収特性で長い寿命を有する。このフィルタは、特にIEC/EN/DIN EN 60068-2-67及びIEC/EN/DIN EN 60068-2-78に準拠する熱的試験及び湿度試験に合格する。
【００３５】
この光学フィルタのフィルタ層は、廉価な液体被覆プロセスを用いて被覆することができる。好ましいプロセスは、インクジェット、ドクターブレードコーティング、スクリーン印刷、スピンコーティング、ディップコーティング、ローラコーティングであり、特に好ましいのは、インクジェット、スピンコーティング及びスクリーン印刷である。
【００３６】
本発明のフィルタ層は、好ましくはマトリックス及び非酸化物系フィルタ粒子からなる。前記マトリックスは複合材料、特に有機／無機複合材料又は無機／無機複合材料を含有する。光学的に適切な波長領域中で吸収しかつ一定の吸収を有する非酸化物系フィルタ粒子が前記マトリックス中に存在する。このマトリックスは、好ましくは、有機結合剤、無機結合剤又はハイブリッドポリマー結合剤を含有する。この結合剤は、好ましくは、特に適切な波長領域中で吸収を示さないか又は僅かな吸収（１％未満）を示す。この結合剤はハイブリッドポリマーであることができる。
【００３７】
この結合剤は、好ましくは少なくとも１つのポリマー及び／又はゾルゲル材料を有する。この結合剤は、付加的に又はその代わりにガラスフラックス及び／又はガラスフリットを有することができる。
【００３８】
好ましいポリマーは、ポリシロキサン、シリコーン、ポリイミド、ポリウレタン、ポリアリールエーテルケトン、ポリフェニレンスルフィド、シリコーン樹脂、シラザン及びこれらの物質の混合物から選択される。特に好ましいポリマーはSiliXane（商標）である。これらのポリマーは、ＵＶ硬化性又は熱硬化性のポリマーであってもよい。
【００３９】
好ましいシリコーン樹脂は、フェニル基及び／又はメチル基を有する。これらのシリコーン樹脂は、更に官能化されていてもよい。この場合、これらの樹脂は、ビニル基、メタクリル基、エポキシ基、ブチル基及びエチル基及びこれらの混合物からなる群から選択される官能基を有する。
【００４０】
更に、本発明の特別な態様の場合に、結合剤としてガラスハンダ又はガラスフリットを使用することができる。用途は例えば、リン酸スズガラス、好ましくはＳｎ（ＩＩ）の酸化状態のスズで製造される。更に、リン酸スズ亜鉛ガラス、ホウ酸鉛ガラス、ケイ酸鉛ガラス、オキシフッ化物、ケイ酸塩ガラス及び／又はスルホリン酸塩ガラスを使用することができる。特別な実施態様の場合、ホウ酸ビスマスガラス及び／又はホウ酸亜鉛ガラスも使用される。
【００４１】
ガラスハンダ又はガラスフリットは、好ましくはガラスから粉砕により粉末にして製造する。このガラス粉末の平均粒子サイズは、３００ｎｍ〜１０μｍ、好ましくは５００ｎｍ〜５μｍ、特に好ましくは８００ｎｍ〜３μｍの範囲内にある。この粒子サイズは好ましくは、動的光散乱法又は顕微鏡法を用いて測定される。顕微鏡により検出する場合には、フェレー径（Ferret diameter）が測定される。
【００４２】
好ましくは、このフィルタ粒子を化学的に攻撃しないガラスフラックスが選択される。更に、好ましくは、６００℃未満、更に好ましくは５００℃未満、特に好ましくは４５０℃未満の融点を有するガラスフラックスが使用される。好ましくは、固有色がないか又は特に３００ｎｍより高い、好ましくは３５０ｎｍより高い、及び／又は２５００ｎｍまで、１５００ｎｍまで又は１０００ｎｍまでの波長領域で１％より大きな吸収率を有しないガラスフラックスが使用される。ポリマー材料は一般にＵＶ領域で透過性でないが、ガラスは４００より低い波長でも良好な透明性を有することは当業者には公知である。
【００４３】
好ましい実施態様の場合には、この結合剤はゾルゲル材料を有する。ゾルゲル材料は、ゾルゲル反応（つまり加水分解及び縮合）において無機網状構造を形成する物質である。この場合、ＵＶにより又は熱的に有機架橋可能なハイブリッドポリマーゾルゲル材料、ハイブリッドポリマーゾルゲル材料及び／又はナノ粒子で機能化されたゾルゲル材料を使用することができる。
【００４４】
このゾルゲル材料は、ゾルゲル前駆体を用いて生成される。このようなプロセスは、一般に当業者に公知である。好ましい実施態様の場合に、この結合剤はゾルゲル材料及び少なくとも１つのシリコーン樹脂を有する。
【００４５】
好ましい実施態様の場合に、ポリウレタン変性ゾルゲル材料、エポキシ変性及び／又はメタクリレート変性ゾルゲル材料が使用される。
【００４６】
前記ゾルゲル材料は、ゾルゲル前駆体の縮合反応により生成される。このゾルゲル前駆体は好ましくはアルコキシシランを有する。好ましくは、エポキシ基、メタクリレート基、アリル基及び／又はビニル基により官能化されたアルコキシシランである。好ましいアルコキシシランは、テトラアルコキシシラン、メチルトリアルコキシシラン及びこれらの混合物である。
【００４７】
前記ゾルゲル前駆体の縮合は加水分解により行われる。前記加水分解は、好ましくは酸性又はアルカリ性の媒体中で実施される。この目的のために、酸性は好ましくは１〜４のｐＨを意味し、アルカリ性は好ましくは８〜１１のｐＨを意味する。前記加水分解は、好ましくはパラ−トルエンスルホン酸の存在で実施される。
【００４８】
特に好ましい実施態様の場合、前記加水分解は水性ナノ粒子分散液を用いて実施される。これは、加水分解を始めるために、ゾルゲル前駆体をナノ粒子分散液と混合することを意味する。ここで言及されたナノ粒子は、前記の非酸化物系フィルタ粒子とは異なる。これらは、好ましくは本質的に酸化物であり、特にＡｌ2Ｏ3、ＳｉＯ2、ＴｉＯ2及び／又はＺｒＯ2からなることができる。このナノ粒子の平均直径は、１〜１５０ｎｍの範囲内である。このナノ粒子は、フィルタ層の引掻抵抗を増大させ、フィルタ層の屈折率の適合を可能にする。
【００４９】
他の実施態様の場合には、ＳｉＯ2ナノ粒子は、アルコール性分散液からのマトリックスに添加される。５〜１２５ｎｍのサイズを有する単峰性の球状粒子を前記マトリックスに添加するのが特に好ましい。他の好ましい実施態様の場合には、５〜１５ｎｍの直径及び５〜１５０ｎｍの長さを有する繊維状のＳｉＯ2粒子が前記マトリックスに添加される。本願明細書において粒子の平均直径が言及されている場合、この値は、好ましくは動的光散乱法により測定される。
【００５０】
特に好ましい実施態様の場合には、この結合剤がアルコキシシラン前駆体を有し、このアルコキシシラン前駆体はゾルゲル反応で加水分解されかつ縮合されて、つまりゾルゲル材料となる。ゾルゲル材料は、有機的に架橋された場合に、ハイブリッドポリマーであってもよい。
【００５１】
この前駆体は、好ましくは（３−グリジドオキシプロピル）トリエトキシシラン、（３−メタクリルオキシプロピル）トリメトキシシラン、（３−メタクリルオキシプロピル）トリエトキシシラン及びこれらの混合物の中から選択される。好ましい実施態様の場合に、架橋剤がこの結合剤に添加される。これらは、多重に架橋可能な有機及び／又はハイブリッドポリマー前駆体である。これらは、特に、２つの反応性官能基を有する有機分子、例えば３，４−エポキシシクロヘキシルメチル３，４−エポキシシクロヘキサンカルボキシラート、ジウレタンジメタクリラート、トリエチレングリコールジメタクリラート又はこれらの混合物であることができる。好ましい実施態様の場合には、当業者に公知の熱的に誘導可能なフリーラジカル開始剤又はカチオン性開始剤がこの結合剤に添加される。
【００５２】
このゾルゲル前駆体は、好ましくは非晶質又は結晶質の、好ましくは分子分散系に又はコロイド分散系である。好ましいゾルゲル前駆体は、金属成分としてケイ素、チタン、ジルコニウム、アルミニウム、亜鉛、マグネシウム、カルシウム又はスズを有する。この実験式は、例えば、ＳｉＯＲxＲy、ＴｉＯＲxＸy、ＺｒＯＲxＸyである。この場合、Ｒは、水素、アルキル又はアリールであり、Ｘはアルキル又はアリールであるのが好ましい。添え字ｘとｙとの合計は４であり、すなわちｘ＋ｙ＝４である。
【００５３】
特に好ましい実施態様の場合に、このゾルゲル前駆体の平均粒子サイズは、０．０５〜２００ｎｍ、特に好ましくは１〜１００ｎｍの範囲内である。この粒子は、好ましくは球状又は繊維状であるか又は不規則形状を有することができる。
【００５４】
本発明の特別な実施態様の場合に、このゾルゲル反応（加水分解及び縮合）は、適切な前駆体と非酸化物系のフィルタ粒子との混合物中で実施される。結果として、このフィルタ粒子は、ゾルゲル材料中へ反応により組み込まれる。
【００５５】
硬化の間にフィルタ層中で生じる応力又は熱の導入の結果としていくつかの適用において生じる応力を補償しかつ結果として生じる亀裂形成を避けるために、Ｓｉ有機化合物の割合がマトリックス中に存在するのが好ましい。このような化合物は、特に、シリコーン樹脂及びゾルゲル材料を含む。本願発明の目的で、「Ｓｉ有機化合物」とは、ケイ素−炭素結合（Ｓｉ−Ｃ）を有する化合物である。この場合、Ｃは、有機基（残基）に属する炭素原子である。この有機基は、好ましくはメチル、エチル、プロピル、ブチル、フェニル、フッ素化された炭化水素基及びこれらの基の混合物からなる群から選択される。
【００５６】
これらのＳｉ有機化合物は、ゾルゲル反応により製造されるか、及び／又はマトリックスにシリコーン樹脂を添加することで導入される。ゾルゲル反応中でのメチル置換、エチル置換及び／又はフェニル置換のアルコキシシランの使用及びこの反応にメチル置換及び／又はフェニル置換のシリコーン樹脂を添加することが好ましい。
【００５７】
特別な実施態様の場合に、この結合剤は完全にシリコーン樹脂からなる。シリコーン樹脂は特別な熱安定性を示す。このシリコーン樹脂は、場合により他の有機架橋成分も含有することができる。本願発明で使用するために適当なシリコーン樹脂は、「Silicones in Protective Coatings」, Lawrence H. Brown著、Coatings Vol. 1, Part IIIの学術論文；「Film-Forming Compositions」, pp. 513-563, R. R. Meyers and J. S. Long編者, Marcel Dekker, Inc., New York, 1972に記載されている。適切なシリコーン樹脂は、US 3,585,065、US 4,107,148、US 3,170,890及びUS 4,879,344に記載されたようなシリコーン樹脂である。
【００５８】
このシリコーン樹脂の有機成分は、好ましくはアリール、特にフェニル又は短鎖アルキル、例えばＣ1〜Ｃ4−アルキルである。良好な耐熱性を達成するために、有機成分中のメチル基及び／又はフェニル基は好ましい選択である。一般に、より多くのフェニル基が存在すると、それだけ提供される耐熱性が高くなる。望ましいシリコーン樹脂の例は、Wacker Silicone Corp.,（Conshohocken, PA, U.S.A.）により販売された、約１７００の平均分子量を有するフェニルシリコーンＳＹ−４３０、同様にWackerにより販売されたメチルシリコーンＭＫ及びDow Corning Inc.により販売されたメチルフェニルシリコーン６−２２３０である。
【００５９】
高い熱安定性を達成するために、本発明により使用されるシリコーン樹脂は、好ましくは、一般的に０．５〜１．５、好ましくは１．０〜１．５の置換度を有する。特に、この置換度は、ケイ素原子１つ当たりケイ素−炭素共有結合（Ｓｉ−Ｃ）の平均数として定義される。この置換度は、好ましくは29Ｓｉ−ＮＭＲにより測定される。
【００６０】
高い使用温度で自発的に縮合するシリコーン樹脂を使用することが好ましい。これは、シロキサン官能基（Ｓｉ−ＯＨ）及びシリコーン樹脂を必要とし、好ましくはここで使用されるシリコーン樹脂は、シリコーン樹脂中に１．０〜７．５質量％、好ましくは２〜５質量％の範囲内のＯＨ含有量を有する。この場合、これは、分子中の結合したヒドロキシル基の質量割合であることを意味する。好ましいシリコーン樹脂は、１〜４．５質量％の縮合可能なヒドロキシル含有量を有する。
【００６１】
結合剤中の好ましいシリコーン樹脂は、フェニル、メチル、Ｃ2〜Ｃ6−アルキル及びこれらの混合物からなる群から選択される有機置換基を有する。このシリコーン樹脂は、好ましくはフェニルメチルポリシロキサンであることができる。
【００６２】
このシリコーン樹脂は、好ましくは、１５０℃で１００〜１００００ｃＰ、好ましくは２０００〜５０００ｃＰの粘度を有する。この粘度は、好ましくは、ブルックフィールドによるスピンドルレオメーターにより測定される。このシリコーン樹脂は、好ましくは、５５℃又はそれ以上の、好ましくは６０℃又はそれ以上のガラス転移温度（Ｔｇ）を有する。このシリコーン樹脂は、好ましくは、有機溶剤０．２質量％以下、更に好ましくは０．１質量％以下を含有する。
【００６３】
好ましい実施態様の場合には、ポリシルセスキシロキサン化合物（ＰＯＳＳ）も、シリコーン樹脂として使用される。本発明による特別な場合に、このＰＯＳＳ化合物は、他の架橋可能な又は重合可能な有機置換基を有することもできる。本発明の他の特別な実施態様の場合に、この結合剤は、例えばSilorane（商標）の商品名で３Ｍにより販売されているようなエポキシにより官能化されたシロキサンを含有することができる。
【００６４】
上記のように、この結合剤は、好ましい実施態様の場合に、ゾルゲル材料及びシリコーン樹脂を含有する。この結合剤は、好ましくはゾルゲル前駆体とシリコーン樹脂とをそれぞれゾルゲル反応の前に混合することにより製造される。こうして、シリコーン樹脂及びゾルゲル前駆体の有機置換基の両方を有する複合材料が形成される。対応する結合剤は、このように、好ましくは、アルキル（好ましくはメチル）、フェニル、メタクリル、エポキシ、ビニル及びアリル及びこれらの混合物からな選択される有機置換基をその網構造中に有する。
【００６５】
この結合剤は、好ましくは０．５〜１．５、更に好ましくは０．７〜１．５、特に０．８〜１．３の総置換度を有する。好ましい実施態様の場合に、この結合剤中のヒドロキシル基含有率は、１〜５質量％、更に好ましくは１〜４質量％である。
【００６６】
この結合剤の酸化物含有率に直接的に第１次近似で相関するＳｉ：Ｃ比は、好ましくは２０：１〜１：５、更に好ましくは１０：１〜１：２である。このＳｉ：Ｃ比は、元素分析により測定することができる。
【００６７】
この結合剤の有機の架橋度は、好ましくは３０％より大きく、特に好ましくは５０％より大きい。この架橋度は、ラマン分散測定法により決定され、好ましくは１２５９ｃｍ-1でエポキシ環の結合の強度を測定することにより測定される。１２９９ｃｍ-1でのこのＣＨ2振動ピークが比較のために使用される。好ましい実施態様の場合に、この結合剤は、シリコーン樹脂のかなりの含有量を有する層を備えたハイブリッドポリマーＳｉＯ2から構成されている。
【００６８】
特別な実施態様の場合に、このマトリックスはこの結合剤からなる。この結合剤は、本願明細書に結合剤として記載された複数の物質の混合物であることができる。
【００６９】
好ましい実施態様の場合に、このマトリックスは、添加剤、例えばレベリング剤、脱気剤、消泡剤及び／又は湿潤剤を含有する。
【００７０】
本発明のフィルタ層を得るために、非酸化物系フィルタ粒子が結合剤に添加される。結合剤中の非酸化物系フィルタ粒子の均質な分散により被覆溶液又は被覆ペーストが得られる。従って、２００ｎｍ未満の、更に好ましくは１００ｎｍ未満の、特に好ましくは５０ｎｍ未満の、特別な態様では２０ｎｍ未満の平均粒子サイズを有する非酸化物系フィルタ粒子を使用するのが好ましい。結果として、これらの粒子は、フィルタ層中で散乱を起こさない。
【００７１】
使用される非酸化物系フィルタ粒子は、その特別な材料組成によって、例えば４０５〜７００ｎｍ、好ましくは４００〜１５００ｎｍ、特に好ましくは４０５〜７００ｎｍの適切な波長領域において、実際の波長に依存した吸収を有する。この変化は、好ましくは±１０％以下、好ましくは±５％以下、特に好ましくは±３％以下である。
【００７２】
使用される好ましい非酸化物系フィルタ粒子の表面積は、好ましくは１０ｍ2／ｇより大きく、更に好ましくは３０ｍ2／ｇより大きく、特に好ましくは５０ｍ2／ｇより大きい。
【００７３】
このフィルタ粒子は、好ましくは無機である。このフィルタ粒子は、好ましくは、炭化物、窒化物、炭窒化物、酸窒化物、酸炭化物（oxycarbide）、フッ化物、カルコゲニド、例えば硫化物、セレン化物及びテルル化物及びこれらの混合物からなる群から選択される。このフィルタ粒子は、特に好ましくは、窒化物、炭化物、カルコゲニド、例えば硫化物、セレン化物及びテルル化物、及びこれらの混合物の中から選択される。これらの粒子は、特に所望な透過性の設定のために適している。特に、これらの粒子は、特に変化の少ない透過性を設定するために適している。
【００７４】
これらの非酸化物系フィルタ粒子は、好ましくは、金属成分又は半金属成分及びアニオン性成分から構成された化合物からなる。このアニオン性成分は、特に、上述の炭化物、窒化物、炭窒化物、酸窒化物、フッ化物、カルコゲニド、例えば硫化物、セレン化物及びテルル化物、及びこれらの混合物からなる群から選択される。この金属成分又は半金属成分は、好ましくは、Ｈｆ、Ａｌ、Ｂ、Ｓｉ、Ｇｅ、Ｍｏ、Ｃｄ、Ｃｒ、Ｚｒ、Ｔｉ、Ｗ、Ｚｎ及びこれらの混合物からなる群から選択される。更に、Ｔｉ、Ｚｒ、Ｗ、Ｃｄ及びこれらの混合物からなる群から選択される金属成分又は半金属成分が好ましい。これらの材料は、この光の波長に関して本発明により吸収の低い依存性で吸収し、従って特に適している。特に好ましい実施態様の場合に、Ｔｉ（ＩＩＩ）Ｎ（最良で１０〜２０ｎｍの一次粒子サイズを有し、好ましくは７０〜９０ｍ2／ｇの表面積を有する）、Ｚｒ（ＩＶ）Ｃ、Ｔｉ（ＩＶ）Ｃ及び／又はＷ（ＩＶ）Ｃが使用される。他の実施態様の場合に、ＺｎＳ、ＣｄＳｅ、ＣｄＴｅ及びこれらの混合物を使用することができる。上記の非酸化物系粒子の２つ又はそれ以上の混合物は、吸収プロフィールの改善を行うことができる、すなわち、波長及び吸収の比較的僅かな依存性を除去するか又は改善する。
【００７５】
非酸化物系フィルタ粒子の表面積の測定は、Ｎ2吸着法により実施される。当業者に周知のＢＥＴ表面積が報告される。この粒子サイズは、粉末状態で、走査電子顕微鏡を用いて決定される。５０の例示された粒子の平均粒子直径の中位値が測定される。溶液中のこの粒子サイズは、動的光散乱法及び／又は小角Ｘ線散乱法により決定される。
【００７６】
一次粒子サイズにまで分散することができる非酸化物系フィルタ粒子を使用するのが好ましい。従って、凝集していないか又は僅かにアグリゲイト（aggregate）している、及び僅かにアグロメレイト（agglomerate）している粒子を用いるのが好ましい。
【００７７】
好ましく使用されるこの非酸化物系フィルタ粒子は、１〜１００ｎｍ、好ましくは４〜５０ｎｍ、さらに特に好ましくは８〜３０ｎｍの一次粒子サイズを有する。使用される非酸化物系フィルタ粒子のアグリゲイトサイズは、１〜１００ｎｍ、好ましくは４〜５０ｎｍ、さらに特に好ましくは８〜３０ｎｍの範囲内である。これは、非酸化物系フィルタ粒子が明らかにアグロメレイトではないことを意味する。通常では、多くの非酸化物系フィルタ粒子の一次粒子サイズは、この多くの粒子のサイズが、この平均粒子の周囲の狭い範囲に分布されているので、平均（一次）粒子サイズとして与えられる。
【００７８】
僅かにだけアグロメレイトした非酸化物系フィルタ粒子又は結合剤中に容易に分散することができる非酸化物系フィルタ粒子を使用するのが好ましい。一次粒子とは、より大きな複合系（アグロメレイト又はアグリゲイト）を形成するために一緒に結合されていてもよいフィルタ粒子である。
【００７９】
本発明の目的のために、アグロメレイトは、弱く結合した粒子、アグリゲイト又はこれらの組合せの集合である。このアグロメレイトの表面積は、個々の部分の表面積の合計にほぼ相当する。アグロメレイトは、同様に二次粒子といわれる（同様に一次粒子を参照）。
【００８０】
互いに強固に結合した粒子は、アグリゲイトといわれる。ここで、アグリゲイトの表面積は、個々の構成要素の表面積の合計よりも明らかに低くてもよい。アグリゲイトは、アグロメレイトと同様に、二次粒子に分類される。
【００８１】
この非酸化物系フィルタ粒子は、前記マトリックス中で、少なくとも０．１質量％、更に好ましくは少なくとも２質量％、最も好ましくは少なくとも３質量％の割合で存在する。非酸化物系フィルタ粒子の割合は、好ましくは４０質量％以下であり、更に好ましくは２５質量％以下であり、最も好ましくは２０質量％以下である。正確な割合は、所望のフィルタ吸収に依存し、製造方法により限定されずに０．１〜４０質量％の範囲内にある。
【００８２】
次の表は、本発明によるフィルタ層の種々の構成要素の望ましい質量範囲を示す。
【表１】
2014029531.tif 000003
【００８３】
このナノ粒子は、液相反応又は気相反応により製造することができる。この合成は、特に、沈降及び／又は熱水反応又は炎内加水分解又はプラズマ蒸着に基づくことができきる。
【００８４】
好ましい実施態様の場合に、この非酸化物系フィルタ粒子は、その表面が官能化されるか又は安定化される。非酸化物系フィルタ粒子の安定化は、界面活性物質を用いて、又は化学的表面官能化により生じさせることができる。表面活性物質は、例えば界面活性剤、例えばセチルトリメチルアンモニウムブロミド（ＣＴＡＢ）又はポリマーの添加剤、例えばポリビニルピロリドン（ＰＶＰ）であることができる。
【００８５】
この化学的表面官能化は、例えば、オルガノシランを用いたStober法を用いる非酸化物系フィルタ粒子のシラン化により生じさせることができる。例えば、シラン、例えばメチルトリエトキシシラン、テトラエトキシシラン、フェニルトリエトキシシラン、（３−グリシドオキシプロピル）トリエトキシシラン、（３−メタクリルオキシプロピル）トリメトキシシラン、（３−メタクリルオキシプロピル）トリエトキシシラン又はこれらの混合物を使用することができる。特別な実施態様の場合に、フルオロシランも使用することができる。
【００８６】
特別な実施態様の場合に、このマトリックスは、酸化物系顔料及び／又は典型的な黒色顔料を有することができる。例えば、これらは、酸化Ｆｅ（ＩＩ，ＩＩＩ）、酸化Ｃｕ（ＩＩ）、酸化マンガン、ＦｅＣｒスピネル、ＦｅＣｏスピネル、ＦｅＺｎスピネル、ＦｅＣｒＭｎスピネル、ＭｎＣｒスピネル、マンガンフェライト又はこれらの混合物であることができる。特別な実施態様の場合に、このマトリックスは、カーボンブラック及び／又はカーボンナノチューブを吸収性顔料として含有することもできる。特別な実施態様の場合に、このマトリックスは、金属及び半金属のナノ粒子を有することができる。これらは、特にＦｅ、Ｓｉ及び／又はステンレス鋼のナノ粒子であることができる。
【００８７】
このフィルタ層の製造は、好ましくは、被覆溶液を製造する工程を有する。この被覆溶液は、後に基材に適用することができる。この被覆溶液は、完全溶液ではなくてもよい。これは懸濁液、ペースト又はエマルションであることもできる。本発明による被覆溶液又はペーストを製造するために、この非酸化物系フィルタ粒子は、好ましくは結合剤又はその前駆体中に均質に分散される。この目的のために、例えば超音波プローブ、高速ミキサ、３本ロールミル又はボールミルを用いることができる。
【００８８】
前記フィルタ層を前記基材に適用するために、多様な方法を使用することができる。好ましい方法は上記に記載されている。このフィルタ層は、好ましくは、液体の形でマトリックス及び非酸化物系フィルタ粒子の構成要素を適用することにより適用される。この液体の形を得るために、好ましくは助剤が使用される。
【００８９】
好ましい助剤は溶剤である。溶剤は、特に、このフィルタ層が印刷法により適用できることを保証する。低い蒸気圧（通常の条件下で２ｍｂａｒ未満）を有する溶剤は、良好な加工性のため、特にスクリーン印刷の間のスクリーンの閉塞を避けるために用いられる。好ましい溶剤は、アルコール、エーテル及びこれらの混合物である。エチレンモノエチルエーテル又はトリプロピレングリコールモノメチルエーテルを使用するのが好ましい。
【００９０】
特別な実施態様の場合に、反応性溶剤を使用することもできる。反応性溶剤は、化学反応（重合）により皮膜形成に関する結合剤の構成要素になり、それにより溶剤としての特性を失う溶剤である。
【００９１】
好ましい実施態様の場合に、非酸化物系フィルタ粒子は、粉末の形で使用される。これらは、好ましくは、ウルトラテュラックス（Ultraturrax）により、超音波により、ボールミルにより及び／又は三本ロールミルにより結合剤中に分散される。
【００９２】
このナノ粒子は好ましくは結合剤中に微細に分散されている。これは、アグロメレイト粒子のサイズ対一次粒子サイズの比の値が３未満、好ましくは２未満であることを意味する。
【００９３】
ポリマーの結合剤及び／又はゾルゲルベースの結合剤を基礎とする本発明による例示的な被覆溶液は、結合剤、非酸化物系フィルタ粒子、溶剤、開始剤及び添加剤からなる。
【００９４】
結合剤としてガラスを使用する場合、この非酸化物系フィルタ粒子は、粉砕されたガラス粉及びペースト化媒体と一緒にこの基材に適用される。こうして最適な加工のために必要な粘度が調節される。
【００９５】
このフィルタ層は、好ましくは、ドクターブレードコーティング、ロールコーティング、吹付、パッド印刷又はスクリーン印刷の適用方法の１つにより適用される。スクリーン印刷、インクジェット及びドクターブレードコーティングが好ましい。好ましい実施態様の場合に、このフィルタ層は、局所的構造化だけで又はカットアウトだけで基材に適用される。
【００９６】
被覆工程の後に、この層は一般に硬化される。溶剤を含む被覆溶液を使用する場合には、この溶剤は一般に硬化工程の前にこの層から除去される。
【００９７】
フィルタ層を基材に適用するための被覆溶液の多様な構成要素の好ましい質量割合を次の表中に示す。
【表２】
2014029531.tif 000004
【００９８】
乾燥されかつ硬化されたフィルタ層において、非酸化物系フィルタ粒子対結合剤の質量比は、１００：１〜３：１、好ましくは５０：１〜５：１、特に好ましくは２０：１〜６：１である。
【００９９】
特別な実施態様の場合に、この層は、ＵＶ架橋成分又は熱架橋成分を含有することができる。本発明によるフィルタ層は、同時に、特にＨ2Ｏ又は油の拡散に関して遮断作用を有する。水との関連で高い接触角及び無機／有機の強い架橋性結合剤網状構造による低い気孔率が、この要因である。
【０１００】
特別な実施態様の場合に、この硬化工程はさらに熱的に実施することができる。好ましい実施態様の場合に、この層は、ＵＶを基礎とする最初の硬化の後に熱的に後硬化される。この熱的な後硬化の場合に、結合剤構成要素の更なる好ましい架橋が生じるだけでなく、特にＳｉ−Ｏ網状構造のヒドロキシル基（特にアルコキシド基の除去により）の更なる架橋（縮合）が生じる。特に、この場合、好ましくは縮合反応による、シリコーン樹脂により構成されたポリシロキサン網状構造とゾルゲル網状構造との好ましい共有結合である。この架橋反応は、好ましくは１５０〜３００℃の範囲内の温度で、特に好ましくは２２０〜２７０℃の範囲内の温度で開始される。
【０１０１】
基材として、特殊ガラス（ホウケイ酸塩ガラス、アルミノケイ酸塩ガラス、アルカリフリーガラス、１００μｍ〜１ｍｍの厚さの薄型ガラス、２５μｍ〜１００μｍの厚さの極薄型ガラス）又は例えばSCHOTT AG社から商品名Ｄ２６３、Ｂ２７０、ＰＳＫガラス、ＢＡＳＦガラス、ＬＡＦガラス、ＬＡＳＦガラス、ＢＫガラス又はＬＦガラスで入手可能な光学ガラス又はガラスセラミックを使用するのが好ましい。好ましい実施態様の場合に、耐熱衝撃性の特殊ガラス又は４．０×１０-6／Ｋ未満、好ましくは３．４×１０-6／Ｋの熱膨張率を有するガラスセラミックが使用される。ホウケイ酸塩ガラス又は高温型石英（high-quartz）混晶相又はキータイトを有するリチウムアルミニウムシリケートガラスセラミックを使用するのが好ましい。
【０１０２】
特別な実施態様の場合に、プレストレス基材が使用される。プレストレスは、化学的又は熱的に導入することができる。
【０１０３】
別の特別な実施態様の場合に、透明なセラミック、特にオプトセラミックが使用される。
【０１０４】
このフィルタ相の好ましい層厚は、５０ｎｍ〜１００μｍ、好ましくは５００ｎｍ〜５０μｍ、特に好ましくは１μｍ〜２０μｍの範囲内である。
【０１０５】
結合剤としてハイブリッドポリマー及び／又はシリコーン樹脂を使用する特別な実施態様の場合に、結合剤対非酸化物系フィルタ粒子の好ましい体積比は、層厚に依存して、１０００：１〜５０：１の範囲内にある。
【０１０６】
特別な実施態様の場合に、この光学フィルタは、適切な波長領域、例えば４０５〜７００ｎｍで、９０〜１０％±２％、好ましくは８５〜５０％±２％、特に好ましくは８０〜７０％±２％の透過率を有することを特徴とする。
【０１０７】
本発明の他の実施態様の場合に、このフィルタは、１００μｍ〜３ｍｍ、好ましくは５００μｍ〜２ｍｍ、特に好ましくは８００μｍ〜１．５ｍｍの厚さを有する基材、特にガラスに適用される。
【０１０８】
更に、他の機能的及び／又は装飾的な層を、このフィルタ層に適用することができる。これらの層は、基材上に及び／又は基材とフィルタ層との間に存在してもよい。この他の複数の層又は１つの層は、付加的なフィルタコーティング、伝導性層、反射防止コーティング、防食コーティング、指紋付着防止層及び／又は耐引掻性層であることができる。
【０１０９】
本発明の光学フィルタは、例えば工業的光学素子及び写真において使用することができる。これらは、特にＮＤフィルタ又は中性フィルタとして適している。本発明は、本発明の光学フィルタを備えたレンズ又は対物レンズも提供する。
【実施例】
【０１１０】
ゾルゲル被覆のための加水分解物
ＧＰＴＥＳ（グリシジルオキシプロピルトリエトキシシラン）０．０６ｍｏｌをＴＥＯＳ（テトラエトキシシラン）０．０２ｍｏｌと一緒に容器に装入し、ＰＴＳＨ（パラ−トルエンスルホン酸）０．３４４ｇを溶かした水１．５ｇを用いて加水分解する。３時間撹拌した後に、生成された揮発性の反応生成物を回転蒸発器で混合物から除去する。加水分解物が生じる。
【０１１１】
実施例Ａ−１
メトキシ官能化されたメチルフェニルシリコーン樹脂５ｇ及び３，４−エポキシシクロヘキシルメチル  ３，４−エポキシシクロヘキサンカルボキシラート０．３ｇを、前記加水分解物１０中に溶かす。ジエチレングリコールモノエチルエーテル中の３０質量％濃度のＳｉＯ2ナノ粒子分散液（粒子サイズ：１０〜１５ｎｍ）８．５ｇを引き続きこれに添加する。ＴｉＮフィルタ粒子３．１５ｇ（フィルタ粒子１５質量％に相当）を引き続きUltraturraxを用いて前記結合剤中に分散させる。
【０１１２】
カチオン性熱開始剤のメチルイミダゾール０．５ｍｌを、引き続きこの混合物に添加する。１４０スクリーンを用いるスクリーン印刷により、光学ガラスの片面に層を適用する。この硬化したフィルタ層の最終的な層厚は約７μｍであった。この層を１８０℃（１ｈ）で熱的に硬化した。このフィルタの透過率を図（破線）に示す。このフィルタの透過率は、４００〜２５００ｎｍの波長領域で±１．５％だけ変化し、このフィルタは２８０℃まで安定である。
【０１１３】
実施例Ａ−２
キシレン中のメチルフェニルシリコーン樹脂（５０質量％）１３．５ｇ及び３，４−エポキシシクロヘキシルメチル  ３，４−エポキシシクロヘキサンカルボキシレート０．３ｇを、前記加水分解物１０ｇに添加する。ＴｉＮフィルタ粒子２．４５ｇ（フィルタ粒子１２．５質量％に相当）を引き続きUltraturraxを用いて前記結合剤中に分散させる。
【０１１４】
カチオン性熱開始剤のメチルイミダゾール０．５ｍｌを、引き続きこの混合物に添加する。１４０スクリーンを用いるスクリーン印刷により、光学ガラスの片面に層を適用する。この硬化したフィルタ層の最終的な層厚は約７μｍであった。この層を２６０℃（１ｈ）で熱的に硬化した。このフィルタの透過率を図に示した（点線）。このフィルタの透過率は、４００〜２５００ｎｍの波長領域で±２％だけ変化し、このフィルタは２８０℃まで安定である。
【０１１５】
実施例Ａ−３
キシレン中のメチルフェニルシリコーン樹脂（５０質量％）１５ｇ及び３，４−エポキシシクロヘキシルメチル  ３，４−エポキシシクロヘキサンカルボキシレート０．３ｇを、前記加水分解物１０ｇに添加する。ＴｉＮフィルタ粒子１．９６ｇ（フィルタ粒子１０質量％に相当）を引き続きUltraturraxを用いて前記結合剤中に分散させる。
【０１１６】
カチオン性熱開始剤のメチルイミダゾール０．５ｍｌを、引き続きこの混合物に添加する。１４０スクリーンを用いるスクリーン印刷により、光学ガラスの片面に層を適用する。この硬化したフィルタ層の最終的な層厚は約７μｍであった。この層を２６０℃（１ｈ）で熱的に硬化した。このフィルタの透過率を図に示した（実線）。このフィルタの透過率は、４００〜２５００ｎｍの波長領域で±２．５％だけ変化し、このフィルタは２８０℃まで安定である。
【０１１７】
上記実施例及び他の実施例は表３及び表４にまとめられている。実施例Ａ−４〜Ａ−１１は、上記の実施例Ａ−１〜Ａ−３と同様に行った。
【０１１８】
表３：実施例Ａ１〜Ａ−６
【表３】
2014029531.tif 000005
【０１１９】
表４：実施例Ａ−７〜Ａ−１１
【表４】
2014029531.tif 000006
【０１２０】
実施例Ｂ
ＭＰＴＥＳ（メタクリルオキシプロピルトリエトキシシラン）０．０６ｍｏｌをＴＥＯＳ（テトラエトキシシラン）０．０２ｍｏｌと一緒に容器に装入し、ＰＴＳＨ（パラ−トルエンスルホン酸）０．３４４ｇを溶かした水１．５ｇを用いて加水分解する。３時間撹拌した後に、生成された揮発性の反応生成物を回転蒸発器で混合物から除去する。加水分解物が生じる。
【０１２１】
３０質量％濃度のＳｉＯ2ナノ粒子分散液（粒子直径：１０〜１５ｎｍ及び５０〜１２０ｎｍの粒子長さ）１０ｇを、前記加水分解物１０ｇに添加する。ＴｉＮフィルタ粒子２ｇ（フィルタ粒子１３．１質量％に相当）を引き続きUltraturraxを用いて前記結合剤中に分散させる。フリーラジカル光開始剤を、引き続きこの混合物に添加した。
【０１２２】
ドクターブレードと基材表面との２０μｍの間隔を用いるドクターブレード被覆法を用いて光学ガラスの片面に層を適用する。この層を光化学的に硬化させる。この層を、引き続き１８０℃（１ｈ）で熱的に後硬化させる。この硬化したフィルタ層の最終的な層厚は約１５μｍである。
【０１２３】
実施例Ｃ
ヒドロキシ官能化されたメチルフェニルシリコーン樹脂１５ｇを、ジエチレングリコールモノエチルエーテル中に溶かす。
【０１２４】
ＴｉＮフィルタ粒子４ｇ（フィルタ粒子２１質量％に相当）を引き続きUltraturraxを用いて前記結合剤中に分散させる。ドクターブレードと基材表面との２０μｍの間隔を用いるドクターブレード被覆法を用いて光学ガラスの片面に層を適用する。この硬化したフィルタ層の最終的な層厚は約１５μｍである。この層を２７０℃（１ｈ）で熱的に硬化する。
【０１２５】
図は非酸化物系フィルタ粒子の異なる濃度を有する本発明によるフィルタの透過曲線を示す。このフィルタのスペクトル透過率は、適切な波長領域全体にわたり事実上一定である。
【図１】
2014029531.tif 000007
【図２】
2014029531.tif 000008
【図３】
2014029531.tif 000009
【図４】
2014029531.tif 000010
【外国語明細書】
2014029531.tif 000011
2014029531.tif 000012
2014029531.tif 000013
2014029531.tif 000014
2014029531.tif 000015
2014029531.tif 000016
2014029531.tif 000017
2014029531.tif 000018
2014029531.tif 000019
2014029531.tif 000020
2014029531.tif 000021
2014029531.tif 000022
2014029531.tif 000023
2014029531.tif 000024
2014029531.tif 000025
2014029531.tif 000026
2014029531.tif 000027
2014029531.tif 000028
2014029531.tif 000029
2014029531.tif 000030
2014029531.tif 000031
2014029531.tif 000032
2014029531.tif 000033
2014029531.tif 000034
2014029531.tif 000035
2014029531.tif 000036
2014029531.tif 000037
2014029531.tif 000038
2014029531.tif 000039
2014029531.tif 000040
2014029531.tif 000041